FR 2988586 A1 20131004 FR 1252711 A 20120327 TEXTILE ELASTIQUE ANTIBACTERIEN ET/OU ANTIFONGIQUE La présente invention concerne le domaine technique des textiles élastiques, en particulier ayant un effet de contention et les dispositifs médicaux, tels qu'une genouillère ou une ceinture de maintien comportant un tel textile élastique. Les textiles élastiques, en particulier ceux agencés dans les dispositifs médicaux afin d'obtenir un effet de contention ou compressif, et/ou de maintien, et/ou d'immobilisation, et/ou de proprioception, sont généralement épais et présentent ainsi une masse surfacique assez élevée, de l'ordre de 350 g/m2. En effet, ces textiles élastiques doivent présenter des propriétés mécaniques élevées et stables afin que le soutien mécanique, et/ou l'effet compressif, et/ou l'effet de proprioception apporté(s) à la zone du corps maintenue soient performants et stables dans le temps. Un des inconvénients majeurs de ce type de textiles élastiques est qu'ils sont chauds et engendrent une sudation plus ou moins importante, selon le type de porteur, entre la peau du porteur et ledit textile élastique. Cette sudation peut être à l'origine de mauvaises odeurs et de taches sur le textile. De plus, généralement, un porteur ne possède pas un nombre important de dispositifs médicaux lui permettant de remplacer un dispositif par un autre en attendant son lavage et son séchage. Les dispositifs médicaux comportant de tels textiles élastiques peuvent également être complexes à nettoyer du fait par exemple qu'ils comportent des inserts en silicone ou des baleines par exemple dans les ceintures de maintien 25 dorsal. En outre, la sudation excessive engendrée peut créer des macérations entre la peau et le textile élastique et ainsi des troubles trophiques, tels que des rougeurs ou de l'eczéma. Corrélativement, on observe également la production de mauvaises odeurs et de taches liées au développement des bactéries. Afin de résoudre en partie ces problèmes, le document FR 2 597 123 appartenant à la demanderesse porte sur un tissu élastique de contention à usage médical ou sportif. Plus précisément, le tissu proposé dans ce document FR 2 597 123 est constitué par une structure tissée composite comportant : - une grille centrale tissée comprenant des fils de chaîne élastiques ; - une couche intérieure perméable qui est destinée à être en contact avec la peau du porteur et qui est constituée de fils de chaîne en matière hydrophobe tissés avec les fils de trame de la grille centrale ; et - une couche extérieure qui est constituée de fils de chaîne en matière hydrophile tissés avec les fils de trame de la grille centrale. Dans ce document, les fils de chaîne des couches intérieure et/ou extérieure présentent des flottés, par exemple de trois, pour couvrir au moins une grande partie du tissu. On constate également qu'avec ce tissu, sur une même couche, les flottés sont décalés pour éviter l'effet de barrures. Par contre, la grille centrale peut être du type à armure toile 1/1. Ainsi, avec cet agencement, on dispose d'un tissu élastique de contention favorisant le transfert d'humidité vers l'extérieur lorsque celui-ci est au contact de la peau. La sudation est ainsi évacuée vers la couche extérieure du textile. Néanmoins, il est constaté que les mauvaises odeurs dues par exemple à la sudation ont tendance à persister dans le temps avec ce genre de tissus. Par ailleurs, outre les problèmes de confort, de chaleur et de transfert d'humidité auxquels les personnes peuvent être confrontées avec de tels textiles, on observe de façon constante des troubles trophiques du type irritations, allergies, etc. La présente invention pallie les problèmes précités en ce qu'elle a pour objet un textile élastique comprenant une couche centrale disposée entre une couche interne et une couche externe, la couche interne ayant une capacité d'absorption des liquides, en particulier en eau, inférieure à celle de la couche externe, lesdites couches étant agencées en sorte que l'humidité absorbé soit transférée de la couche interne vers la couche externe en passant à travers la couche centrale. De manière caractéristique, ladite couche centrale comporte un ou plusieurs fils élastiques traités antibactériens et/ou antifongiques. On désigne dans le présent texte, par le terme fil, un fil filé de fibres, un fil multifilamentaire, un fil guipé, un monofilament, un ruban ou une tresse ou une 10 combinaison de ces derniers qui puisse subir une étape de mise en forme textile telle que le tissage ou le tricotage. On désigne par le terme textile élastique, tout textile apte à se déformer d'au moins 10% de sa longueur initiale au repos (Lo) et à recouvrir sa dite longueur initiale au repos (Lo) sans déformation plastique, ni altérations de ses 15 propriétés mécaniques. On désigne sous le terme fil élastique, tout fil apte à se déformer d'au moins 80% de sa longueur initiale au repos (le) et à recouvrir sa dite longueur initiale au repos (le) sans déformation plastique, ni altérations de ses propriétés mécaniques. On désigne dans le présent texte, par le terme traitement antibactérien 20 et/ou antifongique, tout traitement permettant de conférer à un fil des propriétés bactéricides et/ou fongicides et/ou bactériostatiques et/ou fongistatiques. On comprend par traitement bactéricide et/ou fongicide tout traitement destiné à détruire des bactéries et/ou des champignons, et par traitement bactériostatique et/ou fongistatique, tout traitement destiné à empêcher la prolifération des 25 bactéries et/ou des champignons. Le textile selon l'invention comprend ainsi des couches interne et externe constituées de fils entrelacés et liées l'une à l'autre par des fils de liage s'étendant entre lesdits couche interne et externe. Les fils de liage peuvent être également des fils d'entrelacement. En fonctionnement, la couche interne est destinée à être orientée ou directement en contact avec la peau de l'utilisateur tandis que la couche externe est orientée vers l'atmosphère. La couche interne présente une capacité d'absorption des liquides, et en particulier de la sueur, inférieure à la capacité d'absorption de la couche externe, en sorte que la sueur absorbée par la couche interne soit véhiculée vers la couche externe via les fils de liage, et éventuellement les fils d'entrelacement, par capillarité en passant à travers la couche centrale et donc en venant en contact avec cette dernière. Cette disposition peut être obtenue en disposant davantage de fils hydrophiles dans la couche externe que la couche interne, par défaut la couche interne comporte des fils hydrophobes. La sueur pompée par la couche interne est véhiculée vers la couche externe en passant à travers la couche centrale et donc en venant au contact des fils traités antibactériens et/ou antifongiques. Les bactéries et/ou champignons contenus dans la sueur et provenant de la peau de l'usager viennent donc en contact avec ledit traitement antibactérien et/ou antifongique. Les bactéries et/ou champignons contenus dans la sueur sont donc détruits, ou à tout le moins leur prolifération est empêchée, de sorte que l'émission de mauvaises odeurs et la génération de taches ou d'auréoles sont également empêchées. Le textile élastique présente des propriétés antibactériennes et/ou antifongiques lui permettant d'améliorer sa durée de vie et de retarder son lavage. Avantageusement, le ou les fils traités antibactériens et/ou antifongiques ne débouchent pas selon les faces extérieures des couches interne ou externe et ne sont donc pas susceptibles de venir en contact avec la peau de l'usager. Le risque est donc limité que le porteur fasse une réaction allergique au traitement antibactérien et/ou antifongique supporté par les fils élastiques de la couche centrale, ce qui améliore le confort du porteur. De préférence, les fils hydrophiles selon l'invention peuvent être des fils en coton, en viscose, éventuellement dans un matériau synthétique, tel que le polyester (polyéthylène téréphtalate) ou en polyamide (PA 6-6, PA 6 ou PA 11), dans ce dernier cas, les fils synthétiques peuvent être traités en vue d'améliorer leur capacité d'absorption en eau. De préférence, les fils hydrophobes peuvent être en polyester (polyéthylène téréphtalate), en polyamide (PA 6-6, PA6 ou PA 11), en polypropylène, éventuellement dans un matériau naturel (coton, laine) ou artificiel (viscose ou à base de cellulose régénérée, par exemple le Lyocell®), ou dans un mélange de ces différents matériaux. Lesdits fils peuvent éventuellement être traités en vue de diminuer leur capacité d'absorption de l'eau, par exemple en disposant un revêtement externe sur le fil hydrophobe, par exemple à base de silicone. De préférence, le ou les fils élastiques sont de préférence en élasthanne, c'est-à-dire à base de polyuréthane, tels que par exemple ceux commercialisés sous la marque Dorlatan®, Glospan®, Linel® ou encore Lycra®. Le ou les fils élastiques peuvent être également en latex, c'est-à-dire à base de gomme naturelle ou synthétique, tel que par exemple l'élastodiène, ou dans tout autre matériau équivalent connu de l'état de la technique. Lesdits fils élastiques peuvent également former l'âme élastique d'un fil élastique, laquelle âme est guipée ou recouverte d'un ou plusieurs fils, de préférence non élastique tel que défini ci-dessus. Les propriétés antibactériennes et/ou antifongiques des fils peuvent être obtenues par exemple grâce à un traitement avec un produit chimique à base d'ammonium quaternaire, de trichlosan ou d'argent. Bien évidemment, tous autres types de traitement équivalents à la portée de l'homme du métier peuvent également être envisagés. L'homme du métier choisira les proportions de l'agent antibactérien et/ou antifongique et sa nature selon la fonction qu'il souhaite attribuer au fil, à savoir une fonction bactéricide et/ou fongicide ou une fonction bactériostatique et/ou fongistatique. Dans une variante de réalisation, le ou lesdits fils élastiques traités antibactériens et/ou antifongiques disposés dans la couche centrale se présentent sous la forme d'un fil d'âme élastique guipé ou recouvert avec au moins un fil de couverture traité antibactérien et/ou antifongique, de préférence avec deux fils de couverture traités antibactériens et/ou antifongiques. Avantageusement, toute la surface extérieure du fil élastique est recouverte d'un traitement antibactérien et/ou antifongique de sorte que la surface de 10 traitement antibactérienne et/ou antifongique est constante. Avantageusement, le fil élastique de la couche centrale est guipé avec deux fils traités antibactériens et/ou antifongiques. Lorsque le textile élastique est au repos, la surface antibactérienne et/ou antifongique du fil d'âme élastique est améliorée lorsque le fil d'âme est guipé par 15 deux fils de couverture traités antibactériens et/ou antifongiques. Lorsque le textile élastique est mis en tension et corrélativement les fils élastiques de la couche centrale, les fils de guipage glissent l'un sur l'autre assurant ainsi que toute la surface extérieure du fil d'âme élastique reste recouverte d'un fil de couverture traité antibactérien et/ou antifongique. La surface 20 spécifique antibactérienne et/ou antifongique des fils élastiques de la couche centrale augmente ainsi, ce qui améliore l'effet antibactérien et/ou antifongique recherché. On entend par « fil d'âme recouvert », toute technique connue de l'homme du métier permettant de recouvrir le fil d'âme à l'aide d'au moins un fil de 25 couverture traité antibactérien et/ou antifongique, par exemple par tressage, tricotage ou retordage par exemple. De préférence, le fil d'âme élastique a un titrage supérieur à 500 dtex, de préférence supérieur à 1200 dtex. Le ou lesdits fils de couverture sont de préférence des fils multifilamentaires, de préférence à base de polyamide ou de polyester (polyéthylène téréphtalate), et ont un titrage cinq fois, de préférence au moins dix fois inférieur au titrage du fil d'âme élastique. Dans une variante de réalisation, les couches interne et externe comportent des fils multifilamentaires. Lesdits fils multifilamentaires de la couche interne ont un nombre de filaments par fil inférieur, de préférence au moins une fois et demi moins élevé, au nombre de filaments par fil des fils multifilamentaires de la couche externe, de préférence les fils multifilamentaires des couches interne et externe ont un titrage [dtex] du même ordre. De préférence, les fils multifilamentaires des couches interne et externe sont dans un même matériau, en particulier dans des matériaux synthétiques, tels que ceux cités ci-dessus. Avantageusement, cet agencement permet de créer une différence de capacité d'absorption des liquides entre la couche interne et la couche externe et ainsi de créer une couche externe plus hydrophile que la couche interne. La couche interne, comportant moins de filaments que la couche externe, absorbe moins la sueur que la couche externe. On comprend par les termes fil hydrophile et fil hydrophobe, qu'un fil hydrophile aura une capacité d'absorption des liquides, en particulier en eau, supérieure à celle d'un fil hydrophobe. On peut ainsi considérer au sens de la présente invention, que par fil hydrophile ou hydrophobe, lorsqu'il s'agit de fils dans un même matériau, et ce pour un même titrage [dtex], que le fil hydrophile comporte davantage de multifilaments que le fil hydrophobe. Dans une variante de réalisation, le textile élastique consiste en un tricot tramé. De préférence, le fil de trame est un fil d'âme élastique guipé avec au moins un fil de couverture traité antibactérien et/ou antifongique. De préférence, la couche externe comprend des fils de maille hydrophiles, et éventuellement des fils de maille hydrophobes. De préférence, la couche interne est constituée de fils de maille 5 hydrophobes. Dans une variante de réalisation, le tricot présente un schéma de maille qui est le suivant: - côte 1 et 1 avec un fil de maille hydrophobe ; - un fil de trame élastique guipé avec au moins un fil de couverture traité 10 antibactérien et/ou antifongique ; et - un jersey arrière avec un fil de maille hydrophile. La couche externe du textile élastique tricoté est constituée par les fils tricotés sur la fonture arrière, et ainsi par les fils de maille hydrophobes tricotés en côte 1 et 1 et les fils de maille hydrophiles tricotés en jersey arrière. La couche 15 interne du textile élastique tricoté est constituée des fils tricotés sur la fonture avant, et donc des fils de maille hydrophobes tricotés en côte 1 et 1. Enfin, la couche centrale est constituée des fils de trame élastiques, notamment de fils d'âme élastiques guipés avec au moins fil de couverture traité antibactérien et/ou antifongique inséré entre les fontures arrière et avant du 20 métier à tricoter. Dans une variante de réalisation, le textile élastique consiste en un tissu double face chaine ou un tissu double étoffe. Les fils de chaine et les fils de trame peuvent être des fils hydrophobes ou hydrophiles tels que décrits ci-dessus. 25 On désigne par double face chaine, dans le présent texte, tout textile résultant du tissage de deux jeux de fils de chaine avec un seul jeu de fils de trame. On désigne par double étoffe, dans le présent texte, tout textile résultant du tissage de deux jeux de fils de chaine avec deux jeux de fils de trame. Dans une variante de réalisation, la couche centrale comprend une pluralité de fils de chaine de liage et une pluralité de fils de chaine élastiques, la couche externe comprend des fils de chaine hydrophiles tissés avec des fils de trame et lesdits fils de chaine de liage de la couche centrale, et la couche interne comprend des fils de chaine hydrophobes tissés avec des fils de trame et lesdits fils de chaîne de liage de la couche centrale. Ainsi, les faces externes des couches interne et externe sont constituées respectivement de fils de chaine hydrophobes et hydrophiles. Le transfert de la sueur de la couche interne vers la couche externe est assuré via les fils de chaine de liage et les fils de chaine élastiques. De préférence, les fils de chaine de liage sont hydrophiles, et en particulier sont sélectionnés en sorte de présenter une capacité d'absorption des liquides supérieure à celle des fils de chaine de la couche interne mais inférieure à celle des fils de chaine de la couche externe. Dans une sous-variante, les fils de chaine de liage sont traités antibactériens et/ou antifongiques , de préférence en sorte d'être bactéricides. Dans une variante de réalisation, les couches externe et interne comprennent un ou plusieurs fils traités bactériostatiques et/ou fongistatiques. Dans une variante de réalisation, la couche centrale comprend un ou plusieurs fils traités bactéricides et/ou fongicides. L'invention a également pour objet, selon un deuxième aspect, un dispositif médical, type orthèse, soutien-gorge ou brassière, ou ceinture de maintien, comprenant un textile élastique, tel que décrit selon l'une des variantes de réalisation ci-dessus, agencé en sorte d'encercler tout ou partie de la zone du corps à maintenir. On comprend par dispositif médical tout type de dispositif de maintien ou d'immobilisation d'une articulation ou d'une portion du corps, tel que par exemple une genouillère, une orthèse, un soutien-gorge ou une brassière, une ceinture lombaire ou encore une chevillière, ledit dispositif comprenant un textile élastique tel que décrit ci-dessus. Le dispositif médical selon l'invention peut également être utilisé pour la pratique du sport afin notamment de renforcer la zone du corps soutenue et d'améliorer la proprioception. Ainsi, l'objet de la présente invention par ses différents aspects fonctionnels et ses caractéristiques avantageuses pallie aux différents inconvénients relevés dans l'état de la technique en permettant la réalisation d'un textile élastique adapté notamment pour éviter les différents inconvénients relatifs à la sudation, lors notamment de la pratique d'un sport ou suite à un porter prolongé dans le temps. La présente invention sera mieux comprise à la lecture de la description des exemples de réalisation suivants, cités à titre non limitatif, et illustrés dans les figures annexées à la présente et dans lesquelles : - la figure 1 est une représentation schématique en coupe transversale d'un premier exemple de textile élastique selon l'invention ; - la figure 2 est une représentation schématique, et en perspective, d'un premier exemple de fil guipé élastique selon l'invention ; - la figure 3 est une représentation schématique, en coupe transversale, de l'armure de tissage du premier exemple de textile élastique tissé représenté à la figure 1 ; - la figure 4 est une représentation d'un schéma de maille d'un deuxième exemple de textile élastique tricoté selon l'invention. Le premier exemple de textile élastique 1 représenté de façon schématique à la figure 1 comprend une couche centrale 2 disposée entre une couche interne 3 débouchant vers la peau 4 du porteur en fonctionnement et une couche externe 5 débouchant dans l'atmosphère également en fonctionnement. La couche interne 3 a une capacité d'absorption des liquides, en particulier de la sueur, inférieure à celle de la couche externe 5. Lesdites couches centrale 2, interne 3 et externe 5 sont agencées en sorte que l'humidité absorbée par la couche interne 3 au contact direct ou indirect de la peau soit transférée, en passant à travers la couche centrale 2, vers la couche externe 5, de laquelle la sueur s'évapore dans l'atmosphère. La couche centrale 2 comprend plusieurs fils élastiques antibactériens et/ou antifongiques 6, dont l'un est représenté à la figure 2. Le fil élastique antibactérien 6 comprend un fil d'âme élastique 7, de préférence en élasthanne, guipé par deux fils de couverture antibactériens 8 et 9, de préférence non élastiques. Le fil d'âme 6 n'est pas traité antibactérien. Dans cet exemple précis, le fil d'âme élastique 6 a un titrage supérieur à 500 dtex, de préférence supérieur à 1200 dtex. Les fils de couverture 7 sont de préférence des fils multifilamentaires, de préférence à base de polyamide ou de polyester (polyéthylène téréphtalate), et ont un titrage cinq fois, de préférence au moins dix fois inférieur au titrage du fil d'âme 6. Lorsque le fil élastique 6 est mis en tension, les fils de couverture 8 et 9 traités antibactériens, de préférence traités en sorte d'être bactéricides, glissent les uns par rapport aux autres, et ainsi la surface spécifique du fil 6 reste recouverte d'un traitement antibactérien améliorant ainsi l'effet antibactérien au porter lors des mouvements de l'usager. Le textile élastique 1 est un tissu double face chaine dont un exemple précis d'armure, non limitatif, est représenté à la figure 3. La couche centrale 2 comprend une pluralité de fils de chaine de liage 10 et une pluralité de fils de chaine élastiques 6. La couche externe 5 comprend des fils de chaine hydrophiles 11 et 12 tissés avec des fils de trame 13 et 16, et les fils de chaine 6 et 10 de la couche centrale 2 ainsi que les fils de chaine hydrophobes 14 et 15 de la couche interne 3. Le textile élastique 1 présente alors selon ses faces externes 5a et 3a respectivement des couches externe 5 et interne 3, une face externe 5a recouvertes de fils de chaine hydrophiles 11 et 12, et une face externe 3a recouvertes de fils de chaine hydrophobes 14 et 15. Avantageusement, le fil élastique double guipé antibactérien 6 est disposé dans la couche centrale 2 et ne débouche pas directement sur la peau évitant ainsi tout risque d'allergie. Il est ainsi préféré que les fils de couverture 8 et 9 soient traités en sorte d'être bactéricides. Dans une variante, un ou plusieurs fils de chaine 11 et/ou 12 de la couche externe 5 et/ou un ou plusieurs fils de chaine 14 et/ou 15 de la couche interne 3 sont traités en sorte d'être bactériostatiques. Ce dernier traitement étant moins fort qu'un traitement bactéricide, il est généralement mieux supporté s'il entre en contact avec la peau. De même, les fils de trame 13 et 16 peuvent éventuellement être traités bactéricides dans cet exemple précis puisqu'ils ne débouchent pas sur les faces externes 5a et 3a du textile élastique 1. Dans cet exemple précis, la contexture en fils élastiques antibactériens 6 du textile 1 est supérieure à 100 fils par pouce (2,54 mm) dans le sens trame du textile, de préférence supérieure à 140 fils par pouce, et encore supérieure à 160 fils par pouce. Cette caractéristique joue sur les propriétés élastiques du textile 1 mais également permet d'améliorer l'effet antibactérien recherché lorsque la contexture en fils élastiques antibactériens augmente. Dans cet exemple précis, la différence d'absorption entre la couche interne 3 et la couche externe 5 est obtenue du fait d'une différence du nombre de multifilaments que comportent les fils de chaine 12 et 13 de la couche externe 5 par rapport au nombre de multifilaments des fils de chaine 14 et 15 de la couche interne 3. Les fils de chaine 11, 12, 14 et 15 ont un titrage du même ordre [dtex], par exemple ont un titrage de l'ordre de 312 dtex, et sont dans un même matériau, de préférence à base de polyamide (PA 66). Les fils de chaine 11 et 12 ont un nombre de multifilaments au moins une fois et demi plus élevé (dans cet exemple précis 4 bouts de 78 dtex, chaque bout étant composé de 68 brins), de préférence au moins deux fois plus élevé, que le nombre de multifilaments des fils de chaine 14 et 15 de la couche interne 3 (dans cet exemple précis 4 bouts de 78 dtex, chaque bout étant composé de 34 brins). Ainsi, la couche externe 5 présente une capacité d'absorption des liquides, et en particulier de la sueur, supérieure à celle de la couche interne 3. Dans cet exemple précis, les fils de trame 13 et 16 sont des monofilaments, de préférence à base de polyamide ou de polyester, de préférence avec un diamètre supérieur ou égal à 0,10 mm. L'activité antibactérienne du fil élastique 6 (comportant au moins deux fils de couverture 8 et 9 traités bactéricides et un fil d'âme 7 non traité antibactérien), est mesurée selon la norme NF EN ISO 20743 (2007) (Partie 10.1, méthode par absorption) est de -4,69 au bout de 24h. Ainsi, la colonie bactérienne initialement présente dans la sueur est totalement détruite au bout de 24h, l'effet bactéricide étant constaté. L'activité antibactérienne des faces externes 5a et 3a du textile 1 a également été mesurée selon la norme NF EN ISO 20743 (2007), Partie 10.2, méthode par transfert. Les valeurs oscillent entre -0,66 sur la face interne 3a et -0,30 sur la face externe 5a. Les valeurs spécifiées ci-dessus et mesurées selon la norme NF EN ISO 20743 (2007) résultant du calcul suivant croissance bactérienne = log (UFC) au terme de 24h -log (UFC) initiale dans laquelle UFC symbolise unité formant colonie par éprouvette. Si la croissance est positive, il n'y a pas d'effet antibactérien, si la croissance est négative, il y a un effet bactéricide et enfin si la croissance est proche de 0, il y a un effet bactériostatique. Les fils élastique 6 présentent donc des propriétés bactéricides, tandis que les faces interne 3a et externe 5a du textile 1 ont quant à elles des propriétés bactériostatiques. Avantageusement, les bactéries transférées de la peau dans la sueur puis dans le textile 1 sont détruites et ainsi les taches et la production des mauvaises 25 odeurs sont supprimées. De plus, le confort du porteur est amélioré puisque les risques d'allergies sont minimisés. La figure 4 représente un second exemple de textile élastique 17 selon l'invention. Le textile élastique 17 est un tricot tramé, et comprend une couche externe 18 tricotée sur la fonture arrière et une couche interne 19 tricotée sur la fonture avant. La couche centrale 20 comprend ici le fil élastique antibactérien 21, similaire au fil élastique 6 décrit ci-dessus de sorte qu'il ne sera pas décrit à nouveau. Le textile élastique 17 comprend un fil de maille hydrophobe 22 tricoté sur les fontures avant et arrière et donc présent sur les faces externes des couches externe 18 et interne 19. Le textile élastique 17 comprend également un fil de maille hydrophile 23 tricoté uniquement sur toutes les aiguilles de la fonture arrière de sorte qu'il se retrouve à côté du fil de maille hydrophobe 22 sur la couche externe 18. Dans cet exemple précis, le fil de maille hydrophobe 22 est en polyamide (PA 66) tandis que le fil de maille hydrophile 23 est en viscose. De préférence, les fils de maille 22 et 23 sont traités en sorte d'être bactériostatiques. Le fil élastique guipé 21 inséré entre les fontures avant et arrière ne débouchent selon les faces externes du textile 17 de sorte qu'il ne vient pas en contact directement avec le porteur. Les textiles élastiques 1 et 17 décrits ci-dessus sont confectionnés en sorte de former tout ou partie d'un dispositif médical de maintien, tel qu'une genouillère, une ceinture de maintien, une orthèse, etc.., apte à enserrer tout ou partie de la zone du corps à maintenir.20 REVENDICATIONS1. Textile élastique (1,17) comprenant une couche centrale (2,20) disposée entre une couche interne (3,19) et une couche externe (5,18), la couche interne (3,19) ayant une capacité d'absorption des liquides inférieure à celle de la couche externe (5,18), lesdites couches étant agencées en sorte que l'humidité absorbée soit transférée de la couche interne (3,19) vers la couche externe (5,18) en passant à travers la couche centrale (2,20), caractérisé en ce que ladite couche centrale comporte un ou plusieurs fils élastiques (6) traités antibactériens et/ou antifongiques. 2. Textile (1,17) selon la revendication 1, caractérisé en ce que le ou lesdits fils élastiques (6) traités antibactériens et/ou antifongiques disposés dans la couche centrale (2,20) se présentent sous la forme d'un fil d'âme élastique (7) guipé ou recouvert avec au moins un fil de couverture (8,9) traité antibactérien et/ou antifongique, de préférence avec deux fils de couverture (8,9) traités antibactériens et/ou antifongiques. 3. Textile (1,17) selon l'une ou l'autre des revendications 1 et 2, caractérisé en ce que les couches interne (3,19) et externe (5,18) comportent des fils multifilamentaires (11-16) et en ce qu'au moins une partie desdits fils multifilamentaires (14,15,16,22) de la couche interne (3,19) a un nombre de filaments par fil inférieur, de préférence au moins une fois et demi moins élevé, au nombre de filaments par fil d'au moins une partie desdits fils multifilamentaires (11,12,13,23) de la couche externe (5,18), de préférence lesdits fils multifilamentaires (11-16,22,23) des couches interne (3,19) et externe (5,18) ont un titrage [dtex] du même ordre et sont dans un même matériau. 4. Textile (17) selon l'une quelconque des revendications 1 à 3, caractérisé en ce qu'il consiste en un tricot tramé. 5. Textile (17) selon la revendication 4, caractérisé en ce que la couche externe (18) comprend des fils de maille hydrophiles (23), et éventuellement des fils de maille hydrophobes. 6. Textile (17) selon l'une ou l'autre des revendications 4 et 5, caractérisé en ce que la couche interne (19) comprend des fils de maille hydrophobes (22). 10 7. Textile (17) selon l'une quelconque des revendications 4 à 6, caractérisé en ce que le tricot présente un schéma de maille qui est le suivant: - côte 1 et 1 avec un fil de maille hydrophobe (22) ; - un fil de trame élastique (21) guipé avec au moins un fil traité 15 antibactérien et/ou antifongique ; et - un jersey arrière avec un fil de maille hydrophile (23). 8. Textile (1) selon l'une quelconque des revendications 1 à 3, caractérisé en ce qu'il consiste en un tissu double face chaine ou un tissu double étoffe. 20 9. Textile (1) selon la revendication 8, caractérisé en ce que la couche centrale (2) comprend une pluralité de fils de chaine de liage (10) et une pluralité de fils de chaine élastiques (6), et en ce que la couche externe (5) comprend des fils de chaine hydrophiles (11,12) tissés avec des fils de trame (13,16) et lesdits fils de 25 chaine (6,10) de la couche centrale (2), et la couche interne (3) comprend des fils de chaine hydrophobes (14,15) tissés avec des fils de trame (13,16) et lesdits fils de chaîne (6,10) de la couche centrale (2). 10. Textile (1,17) selon l'une quelconque des revendications 1 à 9, caractérisé en ce que la couche externe (5,18) et/ou la couche interne (3,19) comprennent un ou plusieurs fils traités (11,12,14,15,22,23) bactériostatiques et/ou fongistatiques. 11. Textile (1,17) selon l'une quelconque des revendications 1 à 10, caractérisé en ce que la couche centrale (2,20) comprend un ou plusieurs fils élastiques traités bactéricides et/ou fongicides (6,10). 12. Dispositif médical, notamment orthèse ou ceinture de maintien, caractérisé en ce qu'il comprend un textile élastique (1,17), selon l'une des revendications 1 à 11, agencé en sorte d'encercler tout ou partie de la zone du corps à maintenir.